(57)【要約】      （修正有）【課題】  要求される表裏の機能に合わせた樹脂層を形成した含浸紙を製造する方法を提供すること。【解決手段】  被処理紙２を第１の樹脂液の中に浸漬して被処理紙に表裏より第１の樹脂液を含浸させる第１工程と、この第１の樹脂液を含浸させた被処理紙の一面から第１の樹脂液を剥ぎ取る第２工程と、この第２工程で第１の樹脂液を剥ぎ取った被処理紙の一面に、第１の樹脂液とは異種の第２の樹脂液を塗布する第３工程と、この第３工程で処理された被処理紙を乾燥させる第４工程とを経る製造方法である。【選択図】図１
2006336177.tif 000002
【特許請求の範囲】
【請求項１】
被処理紙を第１の樹脂液の中に浸漬して被処理紙に表裏より第１の樹脂液を含浸する第１工程と、
上記第１の樹脂液を含浸させた被処理紙の一面から第１の樹脂液を剥ぎ取る第２工程と、
上記第２工程で第１の樹脂液を剥ぎ取った被処理紙の一面に、第１の樹脂液とは異種の第２の樹脂液を塗布する第３工程と、
上記第３工程で処理された被処理紙を乾燥させる第４工程と、
を経ることを特徴とする含浸紙の製造方法。
【請求項２】
化粧面側に付着の樹脂液は表面物性に優れた樹脂液であり、裏面側に付着の樹脂液は含浸紙を基材に熱圧成型による基材との接着性が優れた樹脂液であることを特徴とする請求項１に記載の含浸紙の製造方法。
【請求項３】
被処理紙の一面に第１の樹脂液を塗布して紙間に予備的に含浸させる第１工程と、
上記予備的に含浸された被処理紙を第１の樹脂液の中に浸漬して被処理紙に表裏より第１の樹脂液を含浸させる第２工程と、
第１の樹脂液を含浸させた被処理紙の一面から第１の樹脂液を剥ぎ取る第３工程と、
上記第３工程で第１の樹脂液を剥ぎ取った被処理紙の一面に、第１の樹脂液とは異種の第２の樹脂液を塗布する第４工程と、
上記第４工程で処理された被処理紙を乾燥させる第５工程と、
を経ることを特徴とする含浸紙の製造方法。
【請求項４】
第１の樹脂液と第２の樹脂液とは異なる第３の樹脂液を被処理紙の紙間に予備的に含浸させることを特徴とする請求項３に記載の含浸紙の製造方法。
【発明の詳細な説明】
【技術分野】
【０００１】
この発明は、化粧板成型用含浸紙の製造方法に関し、特に、含浸紙の表面付着合成樹脂層（表面保護層）と裏面付着合成樹脂層（基材との接着層）が異種の合成樹脂で構成されている含浸紙を、縦続配置した一連の装置により連続的に製造する方法に関する。
【背景技術】
【０００２】
下記特許文献に開示されているような従来の含浸紙の製造方法においては、化粧紙などの被処理紙を、樹脂液の中を通過させて表裏より樹脂液を含浸させ、乾燥機により乾燥させて巻き取っていた。
【特許文献１】特開平５−１４７０５０号公報
【特許文献２】特開平５−１４７０５１号公報
【発明の開示】
【発明が解決しようとする課題】
【０００３】
従来より含浸紙の表面機能性（硬さ、耐磨耗性、耐薬品性、耐汚染性などの表面物性、および光沢性、深みなどの意匠性）を向上させるために、高価な樹脂液を使用して含浸処理を行っていたので、裏面の接着用の含浸樹脂は機能的に無駄が大きかった。
【０００４】
このように従来の含浸紙の製造方法においては、表裏いずれか一面の機能性を向上させるために高価な樹脂液を使用していた。
【０００５】
また、表面付着樹脂の機能性を向上させる樹脂液は、裏面の基材に対する密着性が劣ることがあり、結果的に性能を低下させて含浸紙の価格を高くすることがあった。
【０００６】
また、樹脂液を含浸、乾燥処理した含浸紙をいったん巻取り、機能性を付与するために、別の樹脂液を表面または裏面に再塗布して含浸紙を作ることも行われていたが、製造工程が多くならざるを得なかった。
【０００７】
そこで、この発明は、要求される表裏の機能に合わせた樹脂層を形成した含浸紙を製造する方法を提供するために考えられたものである。
【０００８】
特に、機能性向上を必要とする一面に高価な樹脂液を塗布し、紙間および他の一面には廉価な樹脂液を含浸させるように構成し、含浸樹脂の材料費を抑制して、表裏の機能を目的に合わせた含浸紙の製造方法を提供するために考えられたものである。
【課題を解決するための手段】
【０００９】
この発明の含浸紙の製造方法は、被処理紙を第１の樹脂液の中に浸漬して被処理紙に表裏より第１の樹脂液を含浸させる第１工程と、この第１の樹脂液を含浸させた被処理紙の一面から第１の樹脂液を剥ぎ取る第２工程と、この第２工程で第１の樹脂液を剥ぎ取った被処理紙の一面に、第１の樹脂液とは異種の第２の樹脂液を塗布する第３工程と、この第３工程で処理された被処理紙を乾燥させる第４工程とを経る製造方法である。
【００１０】
この発明の含浸紙の製造方法は、被処理紙の一面に第１の樹脂液を塗布して紙間に予備的に含浸する第１工程と、この予備的に含浸された被処理紙を第１の樹脂液の中に浸漬して被処理紙に表裏より第１の樹脂液を含浸させる第２工程と、第１の樹脂液を含浸させた被処理紙の一面から第１の樹脂液を剥ぎ取る第３工程と、この第３工程で第１の樹脂液を剥ぎ取った被処理紙の一面に、第１の樹脂液とは異種の第２の樹脂液を塗布する第４工程と、この第４工程で処理された被処理紙を乾燥させる第５工程とを経る製造方法とすることもできる。
【発明の効果】
【００１１】
この発明の含浸紙の製造方法によると、要求される表裏の機能に合わせた樹脂層を形成した含浸紙を製造することができ、特に、機能性向上を必要とする一面に高価な樹脂液を塗布し、紙間および他の一面には廉価な樹脂液を含浸させるように構成しているので、含浸樹脂の材料費を抑制して、かつ、表裏の機能を目的に合わせた含浸紙を製造することができる。
【発明を実施するための最良の形態】
【００１２】
この発明の各実施形態において使用する装置は、図１に一例を示すように、第１の樹脂液を攪拌しながら貯留する樹脂液貯留槽１と、原反21から引き出された化粧紙などの被処理紙２を第１の樹脂液の中に浸漬して含浸させる第１の樹脂液槽３と、被処理紙２の下面に付着した第１の樹脂液を剥ぎ取るドクターブレード４と、被処理紙２の下面に第２の樹脂液を塗布する液上げローラ51を備えた第２の樹脂液槽５と、第１の樹脂液が含浸され、第２の樹脂液が塗布された被処理紙２を乾燥させる乾燥機（図示せず）とにより構成されている。樹脂液貯留槽１に貯留されている第１の樹脂液は、ポンプ11によって第１の樹脂液槽３に供給される。
【００１３】
（第１の実施形態）  着色同調化粧板の製造例
（１）８０ｇ／ｍ2の化粧紙を着色剤無添加の熱硬化性樹脂であるジアリルフタレート樹脂液（第１の樹脂液）の中に浸漬させて含浸処理を施し、
（２）含浸処理した化粧紙の化粧面側に付着した含浸樹脂をドクターブレードによって剥ぎ取り、
（３）剥離した化粧面側の表面に、チタン顔料を固形分換算１０％添加したジアリルフタレート樹脂液（第２の樹脂液）を固形分換算３０g／ｍ2で塗布し、
（４）乾燥機により乾燥させて、樹脂付着総量が８５g／ｍ2の含浸紙を製作した。
【００１４】
この含浸紙を厚み８ｍｍの中密度ファイバーボード上にセットし、エンボス付き鏡面板を使用して１４５℃、２０ｋｇ／ｃｍ2で４分間熱圧成型により貼りあわせたところ、表面付着の白色樹脂が熱圧で流動してエンボス版の谷の部分に流れ込んで偏在状態となり、使用したエンボス版に同調した柄の化粧板が得られた。
【００１５】
この製造方法によると、着色した含浸樹脂の使用量が少ないので、製品中の原材料費が軽減されるとともに、含浸終了後、他に転用がきかない白色チタン混入した残樹脂量も減少できて、製品を廉価に製造することができる。
【００１６】
（第２の実施形態）  表面艶出し、裏面が耐アルカリ性のジアリルフタレートである含浸紙の製造例
浴室の壁材になど使用されるセメント系無機基材用含浸紙においては、基材がアルカリ性であるから、基材との接着する樹脂もアルカリで加水分解し難い高級な樹脂を使用しなければならない。このような耐アルカリ性の樹脂を使用すると、化粧面となる表面側で柄の深みが出難くく、しかも裏面ほどの耐薬品性は不必要であった。
（１）６５ｇ／ｍ2の化粧紙に対し、仕上がりの透明性が優れた含浸樹脂としてジアリルフタレート系樹脂と不飽和ポリエステル樹脂との混合樹脂液（第１の樹脂液）の中に浸漬させて含浸処理を施し、
（２）含浸処理した化粧紙の裏面側に付着した含浸樹脂をドクターブレードによって剥ぎ取り、
（３）裏面側に耐アルカリ性ジアリルフタレート樹脂液（第２の樹脂液）を３０g／ｍ2塗布し、
（４）乾燥機により乾燥させて、樹脂付着総量が７０g／ｍ2の含浸紙を製作した。
【００１７】
この含浸紙をアルカリ性基材に対して熱圧成型により貼り合わせたところ、耐アルカリ性の良い含浸紙成型品よりも、樹脂原料の表裏の組み合わせにより透明性が高く、深みの有る光沢成型板を得ることができた。
【００１８】
この含浸紙成型品を６０℃、湿度８０％の高温多湿の環境に放置して耐アルカリ試験を実施したところ、光沢成型用樹脂のみの従来の含浸処理を施した成型板より格段に優れた耐アルカリ性の化粧板であることが確認できた。
【００１９】
（第３の実施形態）  高耐磨耗性化粧板の製造例
（１）ジアリルフタレート含浸樹脂液に、固形分の５％が平均粒径１０ミクロンの球状アルミナである耐磨耗材を添加した表面処理樹脂液（第２の樹脂液）を準備した。
（２）８０g／ｍ2の化粧紙を使用して、耐磨耗材を含有しない通常の含浸樹脂液（第１の樹脂液）の中に浸漬させて含浸処理を施し、
（３）化粧面側に付着した樹脂をドクターブレードによって剥ぎ取り、
（４）予め準備した耐磨耗材を含有した樹脂液（第２の樹脂液）を固形分換算３０g／ｍ2で化粧面側に塗布し、
（５）乾燥機により乾燥させて、樹脂付着総量が９０g／ｍ2の含浸紙を製作した。
【００２０】
この含浸紙を１２ｍｍパーチクルボードと重ねて１５０℃、１５ｋｇ／ｃｍ2で３分間熱圧成型により貼り合わせた。この成型板と、従来の耐磨耗材未添加の化粧板とを、テーバー磨耗試験機でＪＡＳ磨耗試験のＡ試験を実施したところ、耐摩耗材未添加の化粧板は、柄の半分が８０回転で消失したのに対し、耐摩耗材を添加した化粧板は、５倍の４００回転まで柄が消失しない性能があることが確認された。
【００２１】
（第４の実施形態）  難燃性改善化粧板の製造例
（１）従来より使用されている各種の含浸樹脂液に対し固形分２５％の白色チタンを分散添加した処理用樹脂液（第２の樹脂液）を準備した。
（２）特に、白系化粧紙は、成型物の隠蔽性から一般的に８０g／ｍ2チタン紙が使用されているが、単位面積当たり有機成分が少ない６０ｇ／ｍ2の化粧紙（印刷済みまたは印刷しないチタン紙）を準備し、
（３）従来の各種の含浸樹脂液（第１の樹脂液）の中に浸漬させて含浸処理を施し、
（４）裏面付着樹脂をドクターブレードで剥ぎ取り、
（５）裏面に白色チタンを含有させた樹脂液（第２の樹脂液）を固形分換算３５ｇ／ｍ2塗布し、
（６）乾燥機により乾燥させて、樹脂付着総量が７５g／ｍ2の含浸紙を製作した。
【００２２】
この含浸紙を厚み３ｍｍ珪酸カルシューム板の上にセットし、１４５℃、１５ｋｇ／ｃｍ2で、９０秒間熱圧成型により貼り合わせた。
【００２３】
成型品の仕上り外観は、裏面処理したチタンの存在により、従来の８０g化粧紙（透明樹脂８５ｇ／ｍ2含浸紙）を貼り合わせた含浸紙成型板より隠蔽性は高く、クリヤーな柄表現であることが確認された。
【００２４】
また、８０ｇ／ｍ2含浸紙よりも化粧紙パルプ、含浸樹脂等の有機成分が減少し化粧層の難燃性が改善された。
【００２５】
（第５の実施形態）  メラミン白色同調化粧板製造例
（１）化粧板製造用に市販されているショートサイクルメラミン樹脂液に架橋型アクリルエマルジョンを１０％添加混合して不透明化した樹脂液（第２の樹脂液）を準備した。
（２）８０ｇ／ｍ2の撤兵石柄のチタン紙を使用し、アクリルエマルジョン未添加の樹脂液（第１の樹脂液）を一面より塗布して紙間に樹脂を予備的に含浸させてから、
（３）同一樹脂液中に浸漬させて本含浸処理をした後、
（４）表面側の付着樹脂をドタープレードで剥ぎ取り、
（５）表面側に、工程（１）で準備した不透明化した樹脂液（第２の樹脂液）を固形分換算３０ｇ／ｍ2塗布し、
（６）乾燥機により乾燥させて、樹脂付着総量が１２０g／ｍ2の含浸紙を製作した。
【００２６】
得られた含浸紙を厚み１２ｍｍのパーチクルボード上にセットし、撤兵石柄の凹凸を有するエンボス板を用いて、１８０℃、２５ｋｇ／ｃｍ2で、９０秒間熱圧成型により貼り合わせた。
【００２７】
成型板の仕上りは、使用したエンボス板の凹部に乳白色半透明の樹脂が溜まり、石張り壁材に比して遜色無い化粧板が得られた。
【００２８】
なお、この第５の実施形態において、含浸処理を実施する前に、予備的に行った紙間に含浸させて強化する処理は、含浸に使用する第１の樹脂液およびに塗布に使用する第２の樹脂液とは異なった浸透性のよい第３の樹脂液を使用することもできる。
【００２９】
第３の樹脂液として、第１の樹脂液およびに第２の樹脂液よりも廉価な樹脂液を使用すると、さらに化粧板を安価に製造することができる。
【図面の簡単な説明】
【００３０】
【図１】この発明の含浸紙の製造方法で使用する装置の一例を示す概要図である。
【符号の説明】
【００３１】
１  樹脂液貯留槽
11  ポンプ
２  被処理紙
21  被処理紙の原反
３  第１の樹脂液槽
４  ドクターブレード
５  第２の樹脂液槽
51  液上げローラ
【図１】
2006336177.tif 000003